ПРОСВЕТЛЯЮЩИЕ ПОКРЫТИЯ И СПОСОБЫ ИХ ИЗГОТОВЛЕНИЯ

1. Покрытие, включающее:
по меньшей мере один слой, расположенный на подложке, причем:
по меньшей мере один слой имеет толщину, определяемую первой поверхностью и второй поверхностью;
первая поверхность слоя находится ближе к поверхности подложки, чем вторая поверхность; и
по меньшей мере один слой имеет постепенно изменяющуюся пористость, так что поры большего размера расположены ближе к первой поверхности слоя, а размер пор в слое уменьшается по всей толщине слоя по мере удаления от подложки по направлению ко второй поверхности.
2. Покрытие по п.1, в котором по меньшей мере один слой содержит Si.
2
3. Покрытие по п.1, в котором по меньшей мере один слой содержит SiO.
2
4. Покрытие по п.1, в котором по меньшей мере один слой содержит SiO и по меньшей мере один оксид, выбранный из группы, включающей алюминий, цинк, олово, титан, цирконий и их смеси.
5. Покрытие по п.1, в котором по меньшей мере один слой имеет среднюю величину показателя преломления от примерно 1,10 до примерно 1,50.
6. Покрытие по п.1, в котором по меньшей мере один слой имеет среднюю величину показателя преломления от примерно 1,20 до примерно 1,40.
7. Покрытие по п.1, в котором по меньшей мере один слой имеет толщину от примерно 25 нм до 500 нм.
8. Покрытие по п.1, в котором по меньшей мере один слой имеет толщину от примерно 100 нм до 400 нм.
9. Покрытие по п.1, в котором по меньшей мере один слой имеет толщину от примерно 250 нм до 350 нм.
10. Покрытие по п.1, в котором подложка представляет собой стеклянную или пластмассовую подложку.
11. Покрытие по п.1, включающее по меньшей мере один дополнительный слой, расположенный между слоем с постепенно изменяющейся пористостью и подложкой.
12. Покрытие по п.1, в котором по меньшей мере один дополнительный слой, расположенный между слоем с постепенно изменяющейся пористостью и подложкой, имеет показатель преломления примерно от 1,20 до 1,50.
13. Покрытие по п.1, в котором по меньшей мере один дополнительный слой, расположенный между слоем с постепенно изменяющейся пористостью и подложкой, имеет толщину примерно от 35 нм до 200 нм.
14. Покрытие, включающее:
первый слой, расположенный на подложке;
второй слой, расположенный поверх первого слоя; причем:
второй слой имеет толщину, определяемую первой поверхностью и второй поверхностью;
первая поверхность второго слоя находится ближе к поверхности подложки, чем вторая поверхность; и
второй слой имеет постепенно изменяющуюся пористость, так что поры большего размера находятся ближе к первой поверхности второго слоя, а размер пор во втором слое уменьшается по всей толщине второго слоя по мере удаления от подложки по направлению ко второй поверхности.
15. Покрытие по п.14, в котором первый слой непористый и имеет толщину примерно от 50 нм до 200 нм.
16. Покрытие по п.14, в котором первый слой имеет показатель преломления примерно от 1,40 до 1,60.
17. Покрытие по п.14, в котором второй слой имеет средний показатель преломления примерно от 1,20 до 1,40.
18. Покрытие по п.14, в котором каждый из первого и второго слоев имеет толщину примерно от 50 нм до 250 нм.
19. Покрытие по п.14, в котором второй слой содержит Si.
2
20. Покрытие по п.14, в котором второй слой содержит SiO.
2
21. Покрытие по п.14, в котором второй слой дополнительно содержит SiO и по меньшей мере один оксид, выбранный из группы, включающей алюминий, цинк, олово, титан, цирконий или их смеси.
22. Способ изготовления покрытия, включающий:
приготовление композиции, включающей соединение, содержащее Si и О, полимерный гликоль, сильную кислоту, по меньшей мере два спирта, воду для баланса и, не обязательно, соединение, содержащее металл, выбранный из группы, включающей алюминий, цинк, олово, титан, цирконий, их смеси и О;
нанесение этой композиции на поверхность подложки, слегка нагретой до начальной температуры, для образования покрытия;
нагрев покрытия до температуры, которая выше начальной температуры; причем один спирт имеет более высокую температуру кипения, чем второй спирт.
23. Способ по п.22, в котором при приготовлении композиции смешивают вместе для образования жидкой композиции:
0,1-15 об.% соединения, содержащего Si и О;
0,1-20 г полимерного гликоля на литр композиции;
0,1-20 г сильной кислоты на литр композиции;
0,1-30 об.% по меньшей мере двух спиртов;
воду для баланса; и,
необязательно, 0,1-10 г соединения, содержащего Al и О, на литр композиции.
24. Способ по п.22, в котором при приготовлении композиции смешивают вместе для образования жидкой композиции:
0,1-10 об.% соединения, содержащего Si и О;
0,1-15 г полимерного гликоля на литр композиции;
0,1-15 г сильной кислоты на литр композиции;
0,1-20 об.% по меньшей мере двух спиртов;
воду для баланса; и,
необязательно, 0,25-5 г соединения, содержащего Al и О, на литр композиции.
25. Способ по п.22, в котором соединение, содержащее Si и О, выбирают из группы, включающей силаны, силикаты, силоксаны или силанолы.
26. Способ по п.25, в котором соединение, содержащее Si и О, представляет собой тетраэтилортосиликат.
27. Способ по п.22, в котором полимерный гликоль выбирают из группы, включающей полиалкилгликоли и полиалкиленгликоли.
28. Способ по п.22, в котором полимерный гликоль представляет собой полиэтиленгликоль.
29. Способ по п.22, в котором сильную кислоту выбирают из группы, включающей азотную кислоту, хлористоводородную кислоту, серную кислоту и бромистоводородную кислоту.
30. Способ по п.22, в котором сильная кислота представляет собой хлористоводородную кислоту.
31. Способ по п.22, в котором по меньшей мере один из спиртов - этанол.
32. Способ по п.22, в котором, если по меньшей мере один из спиртов - этанол, то второй спирт выбирают из группы, включающей пропанол, бутанол и пентанол.
33. Способ по п.22, в котором, если по меньшей мере один из спиртов - этанол, то второй спирт - н-бутанол.
34. Способ по п.22, в котором нанесение композиции по меньшей мере на поверхность подложки выполняют распылением, погружением, натиранием, цетрифугированием, валиком или поливом.
35. Способ по п.22, в котором нанесение композиции выполняют распылением композиции на подложку.
36. Способ по п.22, в котором подложка представляет собой стеклянную или пластмассовую подложку.
37. Способ по п.22, в котором во время нанесения композиции подложка находится под атмосферным давлением и ее начальная температура составляет примерно от 30°С до 100°С.
38. Способ по п.22, в котором во время нанесения композиции подложка находится под атмосферным давлением и ее начальная температура составляет примерно от 35°С до 75°С.
39. Способ по п.22, в котором во время нанесения композиции подложка находится под атмосферным давлением и ее начальная температура составляет примерно от 40°С до 60°С.
40. Способ по п.22, в котором температура, превышающая начальную температуру, составляет от примерно 500°С до примерно 800°С.
41. Способ по п.22, в котором температура, превышающая начальную температуру, составляет от примерно 550°С до примерно 750°С.
42. Способ по п.22, в котором покрытие пористое после нагрева.
43. Способ по п.22, в котором после нагрева покрытие имеет постепенно изменяющуюся пористость, так что поры большего размера расположены почти у самой подложки и уменьшаются в размере по всей толщине покрытия по мере удаления от подложки.
44. Способ увеличения пропускания света через подложку, включающий:
приготовление композиции, включающей соединение, содержащее Si и О, полимерный гликоль, сильную кислоту, по меньшей мере два спирта, воду для баланса и, не обязательно, металл, выбранный из группы, включающей алюминий, цинк, олово, титан, цирконий, их смеси и О;
нанесение этой композиции на поверхность подложки, слегка нагретой до начальной температуры, для образования покрытия;
нагрев композиции, находящейся на подложке, до температуры, превышающей начальную температуру; причем:
один спирт имеет более высокую температуру кипения, чем второй, и
после нагрева пропускание света через подложку с вышеуказанным покрытием увеличивается по меньшей мере на 1% по сравнению с пропусканием света через подложку без вышеуказанного покрытия.
2
45. Покрытие по п.1, в котором по меньшей мере один слой содержит SiO и по меньшей мере один оксид, выбранный из группы, включающей алюминий, цирконий и их смеси.
2
46. Покрытие по п.21, в котором по меньшей мере один слой содержит SiO и по меньшей мере один оксид, выбранный из группы, включающей алюминий, цирконий и их смеси.